СПОСОБ НАНЕСЕНИЯ МЕТАЛЛОСОДЕРЖАЩИХ ПОКРЫТИЙ НА МИКРОСФЕРЫ

П
1. Способ нанесения металлосодержащих покрытий на микросферы, заключающийся во взаимодействии паров металлоорганического соединения с поверхностью микросфер, нагретых до температуры ниже температуры размягчения, перемешивании микросфер, отличающийся тем, что перемешивание микросфер осуществляют в присутствии паров металлоорганического соединения, а количество металлоорганического соединения по отношению к количеству микросфер определяют по зависимости от необходимой толщины покрытия h
,
MC
MOC
П
1
2
3
2
где m - масса загрузки микросфер, г; m - масса металлоорганического соединения, г; ρ - плотность покрытия, г/см;  - удельная поверхность микросфер, см/г; k - коэффициент перехода исходного соединения в материал покрытия; k - коэффициент использования материала - определяется объемом камеры и соотношением площадей микросфер и камеры (варьируется от 0,30 до 0,95).
-1
2. Способ по п. 1, отличающийся тем, что перед нагревом микросфер в камере создают давление не более 10 Па.
3. Способ по п. 1, отличающийся тем, что подача металлоорганического соединения в камеру осуществляют порционно, между подачей порций металлоорганического соединения производят перемешивание микросфер и удаление продуктов разложения.
4. Способ по п. 1 или 2, отличающийся тем, что для получения карбидного покрытия на микросферах их нагревают до температуры 280-300°С.
5. Способ по п. 1 или 2, отличающийся тем, что для металлизации микросфер их нагревают до температуры 450-500°С.